(57)【要約】      （修正有）【課題】バレルめっきでもクロムめっきと同等の耐食性及び安定した装飾的外観（光沢）を提供。【解決手段】金属製の被めっき物品１と、被めっき物品の外側に設けられるバレルめっき層２と、を備え、バレルめっき層は、被めっき物品の外側に形成される下地めっき層２１と、下地めっき層の外側に形成されてスズ−コバルトからなる表面めっき層２２と、を有し、下地めっき層は、被めっき物品の外側に積層されて被めっき物品の金属よりもイオン化傾向の小さい金属からなる第一バリア型被膜２１ａと、第一バリア型被膜の外側に積層されて第一バリア型被膜の金属よりもイオン化傾向の小さい金属からなる第二バリア型被膜２１ｂと、第二バリア型被膜の外側で且つ表面めっき層の内側に積層されて第二バリア型被膜の金属よりもイオン化傾向の大きい金属からなる犠牲型被膜２１ｃと、を有する。例えば、炭素鋼／Ｎｉ／Ｃｕ／Ｎｉ／ＳｎＣｏなど。【選択図】図１
2018031030.tif 000002
【特許請求の範囲】
【請求項１】
金属製の被めっき物品と、
前記被めっき物品の外側に設けられるバレルめっき層と、を備え、
前記バレルめっき層は、前記被めっき物品の外側に形成される下地めっき層と、
前記下地めっき層の外側に形成されてスズ−コバルトからなる表面めっき層と、を有し、
前記下地めっき層は、前記被めっき物品の外側に積層されて前記被めっき物品の金属よりもイオン化傾向の小さい金属からなる第一バリア型被膜と、
前記第一バリア型被膜の外側に積層されて前記第一バリア型被膜の金属よりもイオン化傾向の小さい金属からなる第二バリア型被膜と、
前記第二バリア型被膜の外側で且つ前記表面めっき層の内側に積層されて前記第二バリア型被膜の金属よりもイオン化傾向の大きい金属からなる犠牲型被膜と、を有することを特徴とする装飾めっき物品。
【請求項２】
前記第一バリア型被膜及び前記犠牲型被膜がニッケルからなり、前記第二バリア型被膜が銅、銀、金のいずれか一つ又は合金からなることを特徴とする請求項１記載の装飾めっき物品。
【請求項３】
金属製の被めっき物品が入ったバレルをめっき槽内に浸漬して、前記被めっき物品の外側に前記被めっき物品の金属よりもイオン化傾向の小さい金属からなる第一バリア型被膜を積層する第一下地めっき形成工程と、
前記第一バリア型被膜の積層後の前記被めっき物品が入ったバレルをめっき槽内に浸漬して、前記第一バリア型被膜の外側に前記第一バリア型被膜の金属よりもイオン化傾向の小さい金属からなる第二バリア型被膜を積層する第二下地めっき形成工程と、
前記第二バリア型被膜の積層後の前記被めっき物品が入ったバレルをめっき槽内に浸漬して、前記第二バリア型被膜の外側に前記第二バリア型被膜の金属よりもイオン化傾向の大きい金属からなる犠牲型被膜を積層する第三下地めっき形成工程と、
前記犠牲型被膜の積層後の前記被めっき物品が入ったバレルをめっき槽内に浸漬して、前記犠牲型被膜の外側にスズ−コバルトからなる表面めっき層を積層する表面めっき形成工程と、を含むことを特徴とする装飾めっき物品の製造方法。
【発明の詳細な説明】
【技術分野】
【０００１】
本発明は、例えば筆記具の金属部品であるクリップ、先口（先金）、中間リング、ノックキャップ（ノックカバー）、又はその他の金属物品などの装飾めっき物品、及び、装飾めっき物品を生産するための製造方法に関する。
【背景技術】
【０００２】
従来、筆記具などに取り付けられる金属製のクリップとして、高級感を持たせるため、炭素工具鋼に（Ｎｉ＋Ｓｎ−Ｃｏ＋電解クロメート）めっきで加飾を施すものがある（例えば、特許文献１参照）。
めっき処理は、生産性を良くするためにバレルによるめっきが採用され、大量のクリップを容器に投入し、その容器内で微振動を与えて混ぜ合わせたり、めっき液が各部に行き渡るよう攪拌したりしている。
クリップの両側には、側壁部が折り曲げ形成され、その側壁部の内側にクリップの長手方向に対して直行する内壁部を折り曲げ形成している。これにより、大量のクリップをめっき容器に投入し攪拌しても、クリップの側壁部などによって形成される空間部に、後続する他のクリップの端部が極度に入り込むことを防止している。このため、クリップ同士の絡み合いや連結が防止され、めっき液が十分に行き渡るようにしている。
【先行技術文献】
【特許文献】
【０００３】
【特許文献１】特開２００６−２６４３１４号公報
【発明の概要】
【発明が解決しようとする課題】
【０００４】
しかし乍ら、このような従来のクリップでは、主成分が鉄の炭素工具鋼の表面にニッケルとスズ−コバルトをバレルめっきした後に電解クロメート処理（酸化被膜の積層）を行っているが、クロムめっきに比べて耐食性に劣る。
このため、長期間に亘り腐食を防止できず、短期的に機能や外見が損なわれて高級感を維持できないという問題があった。
また、クロムめっきは、他の多くの金属めっきと比べ、付き回りが悪く、断続となる電流で光沢や密着が悪くなるため、多量の部品を同時にめっきするバレルめっきは使用できない。これにより、６価クロム浴（クロム酸）に被めっき品物の一つづつをラックにかけて吊るし、電気分解しなければならないので、作業性が著しく低下するという問題があった。さらに６価クロム浴（クロム酸）は、排出量が規制されている有害物質であり、その処理に注意が必要である他、クロムめっき被膜自体は、酸、特にハロゲン系の酸に弱いという欠点があり、このような酸があったり、これを利用する環境下では利用できないという問題があった。
このような状況下において、バレルめっきでもクロムめっきと同等の同じ耐食性及び装飾的外観（光沢）が得られる装飾めっき物品及びその製造方法の要望が高い。
【課題を解決するための手段】
【０００５】
このような課題を解決するために本発明に係る装飾めっき物品は、金属製の被めっき物品と、前記被めっき物品の外側に設けられるバレルめっき層と、を備え、前記バレルめっき層は、前記被めっき物品の外側に形成される下地めっき層と、前記下地めっき層の外側に形成されてスズ−コバルトからなる表面めっき層と、を有し、前記下地めっき層は、前記被めっき物品の外側に積層されて前記被めっき物品の金属よりもイオン化傾向の小さい金属からなる第一バリア型被膜と、前記第一バリア型被膜の外側に積層されて前記第一バリア型被膜の金属よりもイオン化傾向の小さい金属からなる第二バリア型被膜と、前記第二バリア型被膜の外側で且つ前記表面めっき層の内側に積層されて前記第二バリア型被膜の金属よりもイオン化傾向の大きい金属からなる犠牲型被膜と、を有することを特徴とする。
また、このような課題を解決するために本発明に係る装飾めっき方法は、金属製の被めっき物品が入ったバレルをめっき槽内に浸漬して、前記被めっき物品の外側に前記被めっき物品の金属よりもイオン化傾向の小さい金属からなる第一バリア型被膜を積層する第一下地めっき形成工程と、前記第一バリア型被膜の積層後の前記被めっき物品が入ったバレルをめっき槽内に浸漬して、前記第一バリア型被膜の外側に前記第一バリア型被膜の金属よりもイオン化傾向の小さい金属からなる第二バリア型被膜を積層する第二下地めっき形成工程と、前記第二バリア型被膜の積層後の前記被めっき物品が入ったバレルをめっき槽内に浸漬して、前記第二バリア型被膜の外側に前記第二バリア型被膜の金属よりもイオン化傾向の大きい金属からなる犠牲型被膜を積層する第三下地めっき形成工程と、前記犠牲型被膜の積層後の前記被めっき物品が入ったバレルをめっき槽内に浸漬して、前記犠牲型被膜の外側にスズ−コバルトからなる表面めっき層を積層する表面めっき形成工程と、を含むことを特徴とする。
【図面の簡単な説明】
【０００６】
【図１】本発明の実施形態に係る装飾めっき物品の全体構成を示す部分的な縦断正面図である。
【発明を実施するための形態】
【０００７】
以下、本発明の実施形態を図面に基づいて詳細に説明する。
本発明の実施形態に係る装飾めっき物品Ａは、例えば筆記具の金属部品であるクリップ、先口（先金）、中間リング、ノックキャップ（ノックカバー）、又はその他の金属物品などの被めっき物品１に対し、下地めっき層２１とスズ−コバルト合金からなる表面めっき層２２をめっき法により被覆したものである。
詳しく説明すると、本発明の実施形態に係る装飾めっき物品Ａは、図１に示すように、クリップなどの鉄などの金属からなる被めっき物品１と、被めっき物品１の外側に設けられるバレルめっき層２と、を主要な構成要素として備えている。
バレルめっき層２は、被めっき物品１の外側に形成される下地めっき層２１と、下地めっき層２１の外側に形成されてスズ−コバルト合金からなる表面めっき層２２と、を有している。
【０００８】
下地めっき層２１は、被めっき物品１の外側に積層される第一バリア型被膜２１ａと、第一バリア型被膜２１ａの外側に積層される第二バリア型被膜２１ｂと、第二バリア型被膜２１ｂの外側で且つ表面めっき層２２の内側に積層される犠牲型被膜２１ｃと、を有している。
第一バリア型被膜２１ａは、被めっき物品１を構成する金属よりもイオン化傾向の小さい金属で構成される。
第二バリア型被膜２１ｂは、第一バリア型被膜２１ａの金属よりもイオン化傾向の小さい金属で構成される。
犠牲型被膜２１ｃは、第二バリア型被膜２１ｂの金属よりもイオン化傾向の大きい金属で構成される。
【０００９】
第一バリア型被膜２１ａ及び犠牲型被膜２１ｃの具体例としては、ニッケルで構成することが好ましい。
第二バリア型被膜２１ｂの具体例としては、銅、銀、金のいずれか一つ又は合金で構成することが好ましい。特にコスト的には銅で構成することが好ましい。
下地めっき層２１となる第一バリア型被膜２１ａ、第二バリア型被膜２１ｂ及び犠牲型被膜２１ｃの層比は、約１：１〜２：３／４〜１に設定することが好ましく、特に１：１：１に設定することが好ましい。
被めっき物品１がクリップなどの場合には、犠牲型被膜２１ｃの厚みを３〜５μｍにすることが好ましく、表面めっき層２２となるスズ−コバルト合金の厚みを０．１〜０．３μｍにすることが好ましい。下地めっき層２１の第一バリア型被膜２１ａ、第二バリア型被膜２１ｂ及び犠牲型被膜２１ｃと表面めっき層２２とのトータル厚みは、割れが発生し難い約２０μｍ未満に設定することが好ましく、特に約１１．１〜１６．３μｍに設定することが好ましい。
【００１０】
また、下地めっき層２１の他の例として図示しないが、第一バリア型被膜２１ａと第二バリア型被膜２１ｂの間及び第二バリア型被膜２１ｂと犠牲型被膜２１ｃの間の両方に連結層を挿入して、下地めっき層２１が五層構造となるように変更することも可能である。
それ以外に、第一バリア型被膜２１ａと第二バリア型被膜２１ｂの間又は第二バリア型被膜２１ｂと犠牲型被膜２１ｃの間のいずれか一方に連結層を挿入して、下地めっき層２１が四層構造となるように変更することも可能である。
【００１１】
そして、本発明の実施形態に係る装飾めっき物品Ａを生産するための製造方法は、被めっき物品１の外側に第一バリア型被膜２１ａを積層する第一下地めっき形成工程と、第一バリア型被膜２１ａの外側に第二バリア型被膜２１ｂを積層する第二下地めっき形成工程と、第二バリア型被膜２１ｂの外側に犠牲型被膜２１ｃを積層する第三下地めっき形成工程と、犠牲型被膜２１ｃの外側にスズ−コバルトからなる表面めっき層２２を積層する表面めっき形成工程と、を主要な工程として含んでいる。
第一下地めっき形成工程は、金属製の被めっき物品１が入ったバレル（図示しない）をめっき槽（図示しない）の中に浸漬配置し、被めっき物品１を陰極とし、第一バリア型被膜２１ａのめっき金属が陽極となるように通電し、バレルを回転させながら電気分解して、被めっき物品１の外側に第一バリア型被膜２１ａが積層される。
第二下地めっき形成工程は、第一バリア型被膜２１ａを積層した後の被めっき物品１が入ったバレルをめっき槽の中に浸漬配置し、被めっき物品１を陰極とし、第二バリア型被膜２１ｂのめっき金属が陽極となるように通電し、バレルを回転させながら電気分解して、第一バリア型被膜２１ａの外側に第二バリア型被膜２１ｂが積層される。
第三下地めっき形成工程は、第二バリア型被膜２１ｂを積層した後の被めっき物品１が入ったバレルをめっき槽の中に浸漬配置し、被めっき物品１を陰極とし、犠牲型被膜２１ｃのめっき金属が陽極となるように通電し、バレルを回転させながら電気分解して、第二バリア型被膜２１ｂの外側に犠牲型被膜２１ｃが積層される。
表面めっき形成工程は、犠牲型被膜２１ｃを積層した後の被めっき物品１が入ったバレルをめっき槽の中に浸漬配置し、被めっき物品１を陰極とし、スズ−コバルトが陽極となるように通電し、バレルを回転させながら電気分解して、犠牲型被膜２１ｃの外側に表面めっき層２２が積層される。
【００１２】
また、装飾めっき物品Ａの製造方法の他の例として、第一バリア型被膜２１ａと第二バリア型被膜２１ｂの間及び第二バリア型被膜２１ｂと犠牲型被膜２１ｃの間の両方に連結層を積層するための下地めっき形成工程が追加されるように変更することも可能である。
それ以外に、第一バリア型被膜２１ａと第二バリア型被膜２１ｂの間又は第二バリア型被膜２１ｂと犠牲型被膜２１ｃの間のいずれか一方に連結層を積層するための下地めっき形成工程が追加されるように変更することも可能である。
【００１３】
このような本発明の実施形態に係る装飾めっき物品Ａ及びその製造方法によると、金属製の被めっき物品１の外側にバレルめっき層２として第一バリア型被膜層２１ａ及び第二バリア型被膜２１ｂを積層することにより、被めっき物品１の金属素地が第一バリア型被膜層２１ａ及び第二バリア型被膜２１ｂで二重に被覆されて水や酸素が遮断される。
さらに、第一バリア型被膜層２１ａ及び第二バリア型被膜２１ｂとスズ−コバルトからなる表面めっき層２２との間に犠牲型被膜２１ｃを挟み込んで積層することにより、犠牲型被膜２１ｃで第二バリア型被膜２１ｂが犠牲的に保護されると同時に、錆難く装飾的に優れた光沢が得られる。
したがって、バレルめっきでもクロムめっきと同等の耐食性及び安定した装飾的外観（光沢）を得ることができる。
その結果、主成分が鉄の炭素工具鋼の表面にニッケルとスズ−コバルトをバレルめっきした後に電解クロメート処理を行う従来のものに比べ、長期間に亘り腐食を防止して高級感を維持できる。このため、商品価値の著しい向上が図れる。
さらに、クロムめっきによる従来のものに比べ、生産性及び作業性に優れてコストの低減化が図れるととともに、６価クロム（クロム酸）のような排出量が規制されている有害物質を使用しないため、安全性に優れる。
【００１４】
特に、第一バリア型被膜２１ａ及び犠牲型被膜２１ｃがニッケルからなり、第二バリア型被膜２１ｂが銅、銀、金のいずれか一つ又は合金からなることが好ましい。
この場合には、被めっき物品１の金属素地が第一バリア型被膜層２１ａのニッケルと、第二バリア型被膜２１ｂの銅、銀、金のいずれか一つ又は合金で二重に被覆されて水や酸素が遮断される。
さらに、第二バリア型被膜２１ｂの外側に犠牲型被膜２１ｃのニッケルを挟んでスズ−コバルトからなる表面めっき層２２が積層されることにより、犠牲型被膜２１ｃで第二バリア型被膜２１ｂを犠牲的に保護している。
したがって、バレルめっきでもクロムめっきと同等の耐食性及び安定した装飾的外観（光沢）をより確実に得ることができる。
その結果、長期間に亘り確実に腐食を防止して高級感を維持できる。
【実施例】
【００１５】
以下に、本発明の実施例を説明する。
［実施例１〜３及び比較例１〜４］
表１に示す実施例１〜３と、表２に示す比較例１〜４は、下地めっき層の厚みが異なっており、それらに記載された材料のバリア型被膜と犠牲型被膜を形成している。
実施例１〜３と比較例１〜４では、被めっき物品の材料が炭素工具鋼などの主成分を鉄とし、表面めっき層がスズ−コバルト合金で厚みを０．１μｍ、下地めっき層及び表面めっき層のトータル厚みを１２．１μｍにして、共通の構成にしている。
【００１６】
実施例１では、下地めっき層２１が、ニッケルからなる第一バリア型被膜２１ａを４μｍと、銅からなる第二バリア型被膜２１ｂを４μｍと、ニッケルからなる犠牲型被膜２１ｃを４μｍとの三層構造に構成されている。
実施例２では、下地めっき層２１が、ニッケルからなる第一バリア型被膜２１ａを３μｍと、銅からなる第二バリア型被膜２１ｂを６μｍと、ニッケルからなる犠牲型被膜２１ｃを３μｍとの三層構造に構成されている。
実施例３では、下地めっき層２１が、ニッケルからなる第一バリア型被膜２１ａを４μｍと、銅からなる第二バリア型被膜２１ｂを５μｍと、ニッケルからなる犠牲型被膜２１ｃを３μｍとの三層構造に構成されている。
【００１７】
比較例１では、下地めっき層が、ニッケルからなる第一バリア型被膜を６μｍと、銅からなる第二バリア型被膜を４μｍと、ニッケルからなる犠牲型被膜を２μｍとの三層構造に構成されている。
比較例２では、下地めっき層が、ニッケルからなる第一バリア型被膜を２μｍと、銅からなる第二バリア型被膜を４μｍと、ニッケルからなる犠牲型被膜を６μｍとの三層構造に構成されている。
比較例３では、下地めっき層が、ニッケルからなるバリア型被膜を６μｍと、ニッケルからなる犠牲型被膜を６μｍとの二層構造に構成されている。
比較例４では、下地めっき層が、銅からなるバリア型被膜を６μｍと、ニッケルからなる犠牲型被膜を６μｍとの二層構造に構成されている。
【００１８】
表１及び表２に示される評価結果（装飾的外観、密着性、耐食性、生産性、総合評価）は、以下の指標に基づくものである。
「装飾的外観」は、表面めっき層の装飾的外観がクロムめっきの装飾的外観と光沢が同等であるか否かを目視により確認した。その確認試験結果を四段階で評価した。
この「装飾的外観」の評価結果において、◎：クロムめっきの装飾的外観と光沢が同等、○：クロムめっきの装飾的外観よりも光沢が若干劣るものの許容範囲内、△：クロムめっきの装飾的外観よりも光沢が劣る、×：クロムめっきの装飾的外観よりも光沢が明らかに劣る、のように評価した。
「密着性」は、ＪＩＳ  Ｈ  ８５０４−１９９９に準拠して曲げ試験器を使用し、試料を９０度曲げ元に戻して、折り曲げ部におけるめっきの剥離やひび割れの有無を調べ、三段階で評価した。
この「密着性」の評価結果において、○：密着性に優れる、×：密着性が劣って剥がれ易い、のように評価した。
「耐食性」は、ＪＩＳ  Ｈ  ８５０２−１９９９に準拠して塩水噴霧試験装置を使用し、中性の塩化ナトリウム溶液を９６時間連続して噴霧した雰囲気においてめっきの耐食性を調べ、腐食の有無を三段階で評価した。
この「耐食性」の評価結果において、○：９６時間試験しても耐食性が保持される、△：４８時間試験では耐食性が保持される、×：４８時間試験でも耐食性が保持されない、のように評価した。
「生産性」は、下地めっき層及び表面めっき層の積層に要する時間を測定し、測定結果を二段階で評価した。
この「生産性」の評価結果において、○：生産性に優れる、△：生産性が若干劣るものの許容範囲内、のように評価した。
「総合評価」とは、前述した「装飾的外観」「密着性」「耐食性」「生産性」の評価結果に基づいて総合的に三段階で評価した。
この「総合評価」の評価結果において、◎：最適、○：良、×：不向き、のように評価した。
【００１９】
【表１】
2018031030.tif 000003
【００２０】
【表２】
2018031030.tif 000004
【００２１】
［評価結果］
実施例１〜３と比較例１〜４を比較すると、実施例１〜３は、装飾的外観、密着性、耐食性、生産性、総合評価の全てにおいて良好な評価結果が得られている。
この評価結果から明らかなように、実施例１〜３は、下地めっき層２１としてニッケルの第一バリア型被膜２１ａと銅の第二バリア型被膜２１ｂを重ねることで、被めっき物品１の材料となる鉄が水や酸素が遮断され、ニッケルの犠牲型被膜２１ｃで銅の第二バリア型被膜２１ｂを犠牲的に保護している。これにより、目標とする装飾的外観、密着性、耐食性、生産性をクリヤーした。
特に、実施例１は、第一バリア型被膜２１ａ及び第二バリア型被膜２１ｂと犠牲型被膜２１ｃがすべて４μｍで同じ厚みであるため、第一バリア型被膜２１ａを積層する第一下地めっき形成工程と、第二バリア型被膜２１ｂを積層する第二下地めっき形成工程と、犠牲型被膜２１ｃを積層する第三下地めっき形成工程と、をそれぞれ並行して連続的に処理できて最も生産性に優れる。
【００２２】
しかし、これに対して、比較例１〜４は、装飾的外観、密着性、耐食性、生産性のいずれかで不良な評価結果になっている。
詳しく説明すると、比較例１は、下地めっき層の犠牲型被膜がニッケル２μｍで薄いため、装飾的外観で不良な評価結果になり、第一バリア型被膜と第二バリア型被膜と犠牲型被膜で厚みに差があるため、各下地めっき形成工程を並行して同時に完了できず、生産性で不良な評価結果になった。
比較例２は、下地めっき層の犠牲型被膜がニッケル６μｍまで厚くなると、第二バリア型被膜の銅との密着が高くなるため、第二バリア型被膜の銅４μｍと第一バリア型被膜のニッケル２μｍとが剥がれて、密着性で不良な評価結果になり、第一バリア型被膜と第二バリア型被膜と犠牲型被膜で厚みに差があるため、各下地めっき形成工程を並行して同時に完了できず、生産性で不良な評価結果になった。
比較例３は、下地めっき層がニッケル６μｍの二層構造であるため、耐食性で不良な評価結果になった。
比較例４は、下地めっき層が銅６μｍとニッケル６μｍの二層構造であるため、装飾的外観と耐食性で不良な評価結果になった。
【００２３】
なお、前示の実施例１〜３と比較例１〜４では、共通の構成として下地めっき層及び表面めっき層のトータル厚みを１２．１μｍにしたが、これに限定されず、次のようにトータル厚みを１２．３μｍや１４．１μｍや１５．１μｍや１６．１μｍなどに変更したり、トータル厚みを１１．１μｍまで薄くしたり、トータル厚みを１６．３μｍまで厚くしてもよい。
変更例１：実施例１〜３のスズ−コバルト合金０．１μｍを０．３μｍに代えて、それぞれのトータル厚みを１２．３μｍに変更した。この場合も実施例１〜３と同様な評価結果が得られた。
変更例２：実施例１において第二バリア型被膜２１ｂの銅４μｍを６μｍに代え、第一バリア型被膜２１ａのニッケル４μｍ，犠牲型被膜２１ｃのニッケル４μｍ及びスズ−コバルト合金０．１μｍとのトータル厚みを１４．１μｍに変更した。この場合も実施例１と同様な評価結果が得られた。
変更例３：実施例１において第一バリア型被膜２１ａのニッケル４μｍ、第二バリア型被膜２１ｂの銅４μｍ、犠牲型被膜２１ｃのニッケル４μｍをそれぞれ５μｍに代え、スズ−コバルト合金０．１μｍとのトータル厚みを１５．１μｍに変更した。この場合も実施例１と同様な評価結果が得られた。
変更例４：実施例２において第一バリア型被膜２１ａのニッケル３μｍを６μｍに代え、犠牲型被膜２１ｃのニッケル３μｍを４μｍに代え、第二バリア型被膜２１ｂの銅６μｍ及びスズ−コバルト合金０．１μｍとのトータル厚みを１６．１μｍに変更した。この場合も実施例２と同様な評価結果が得られた。
また、前示の実施例では、下地めっき層２１が第一バリア型被膜２１ａのニッケル，第二バリア型被膜２１ｂの銅及び犠牲型被膜２１ｃのニッケルであっが、これに限定されず、第二バリア型被膜２１ｂの銅に代えて金や銀を用いることも可能である。この場合も実施例１〜３の評価結果と同様な評価結果が得られた。
【符号の説明】
【００２４】
Ａ  装飾めっき物品                      １  被めっき物品
２  バレルめっき層                      ２１  下地めっき層
２１ａ  第一バリア型皮膜                ２１ｂ  第二バリア型被膜
２１ｃ  犠牲型被膜                      ２２  表面めっき層
【図１】
2018031030.tif 000005
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
主成分が鉄からなる被めっき物品と、
前記被めっき物品の外側に設けられるバレルめっき層と、を備え、
前記バレルめっき層は、前記被めっき物品の外側に形成される下地めっき層と、
前記下地めっき層の外側に形成されてスズ−コバルトからなる表面めっき層と、を有し、
前記下地めっき層は、前記被めっき物品の外側に積層されて前記被めっき物品の主成分である鉄よりもイオン化傾向の小さいニッケルを含む金属からなる第一バリア型被膜と、
前記第一バリア型被膜の外側に積層されて前記第一バリア型被膜のニッケルを含む金属よりもイオン化傾向の小さい銅、銀、金のいずれか一つ又は合金からなる第二バリア型被膜と、
前記第二バリア型被膜の外側で且つ前記表面めっき層の内側に積層されて前記第二バリア型被膜の銅、銀、金のいずれか一つ又は合金よりもイオン化傾向の大きいニッケルを含む金属からなる犠牲型被膜と、を有し、
前記第一バリア型被膜、前記第二バリア型被膜及び前記犠牲型被膜の層比が、１：１〜２：２／３〜１に設定されることを特徴とする装飾めっき物品。
【請求項２】
前記表面めっき層となるスズ−コバルト合金の厚みが０．１〜０．３μｍに設定されることを特徴とする請求項１記載の装飾めっき物品。
【請求項３】
主成分が鉄からなる被めっき物品が入ったバレルをめっき槽内に浸漬して、前記被めっき物品の外側に前記被めっき物品の主成分である鉄よりもイオン化傾向の小さいニッケルを含む金属からなる第一バリア型被膜を積層する第一下地めっき形成工程と、
前記第一バリア型被膜の積層後の前記被めっき物品が入ったバレルをめっき槽内に浸漬して、前記第一バリア型被膜の外側に前記第一バリア型被膜のニッケルを含む金属よりもイオン化傾向の小さい銅、銀、金のいずれか一つ又は合金からなる第二バリア型被膜を積層する第二下地めっき形成工程と、
前記第二バリア型被膜の積層後の前記被めっき物品が入ったバレルをめっき槽内に浸漬して、前記第二バリア型被膜の外側に前記第二バリア型被膜の銅、銀、金のいずれか一つ又は合金よりもイオン化傾向の大きいニッケルを含む金属からなる犠牲型被膜を積層する第三下地めっき形成工程と、
前記犠牲型被膜の積層後の前記被めっき物品が入ったバレルをめっき槽内に浸漬して、前記犠牲型被膜の外側にスズ−コバルトからなる表面めっき層を積層する表面めっき形成工程と、を含み、
前記第一バリア型被膜、前記第二バリア型被膜及び前記犠牲型被膜の層比が、１：１〜２：２／３〜１に設定されることを特徴とする装飾めっき物品の製造方法。
【手続補正２】
【補正対象書類名】明細書
【補正対象項目名】０００５
【補正方法】変更
【補正の内容】
【０００５】
このような課題を解決するために本発明に係る装飾めっき物品は、主成分が鉄からなる被めっき物品と、前記被めっき物品の外側に設けられるバレルめっき層と、を備え、前記バレルめっき層は、前記被めっき物品の外側に形成される下地めっき層と、前記下地めっき層の外側に形成されてスズ−コバルトからなる表面めっき層と、を有し、前記下地めっき層は、前記被めっき物品の外側に積層されて前記被めっき物品の主成分である鉄よりもイオン化傾向の小さいニッケルを含む金属からなる第一バリア型被膜と、前記第一バリア型被膜の外側に積層されて前記第一バリア型被膜のニッケルを含む金属よりもイオン化傾向の小さい銅、銀、金のいずれか一つ又は合金からなる第二バリア型被膜と、前記第二バリア型被膜の外側で且つ前記表面めっき層の内側に積層されて前記第二バリア型被膜の銅、銀、金のいずれか一つ又は合金よりもイオン化傾向の大きいニッケルを含む金属からなる犠牲型被膜と、を有し、前記第一バリア型被膜、前記第二バリア型被膜及び前記犠牲型被膜の層比が、１：１〜２：２／３〜１に設定されることを特徴とする。
また、このような課題を解決するために本発明に係る装飾めっき方法は、主成分が鉄からなる被めっき物品が入ったバレルをめっき槽内に浸漬して、前記被めっき物品の外側に前記被めっき物品の主成分である鉄よりもイオン化傾向の小さいニッケルを含む金属からなる第一バリア型被膜を積層する第一下地めっき形成工程と、前記第一バリア型被膜の積層後の前記被めっき物品が入ったバレルをめっき槽内に浸漬して、前記第一バリア型被膜の外側に前記第一バリア型被膜のニッケルを含む金属よりもイオン化傾向の小さい銅、銀、金のいずれか一つ又は合金からなる第二バリア型被膜を積層する第二下地めっき形成工程と、前記第二バリア型被膜の積層後の前記被めっき物品が入ったバレルをめっき槽内に浸漬して、前記第二バリア型被膜の外側に前記第二バリア型被膜の銅、銀、金のいずれか一つ又は合金よりもイオン化傾向の大きいニッケルを含む金属からなる犠牲型被膜を積層する第三下地めっき形成工程と、前記犠牲型被膜の積層後の前記被めっき物品が入ったバレルをめっき槽内に浸漬して、前記犠牲型被膜の外側にスズ−コバルトからなる表面めっき層を積層する表面めっき形成工程と、を含み、前記第一バリア型被膜、前記第二バリア型被膜及び前記犠牲型被膜の層比が、１：１〜２：２／３〜１に設定されることを特徴とする。